【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
水溶性相または有機相中に微粒子金属を含有するコーティング組成物の耐食性強化剤として、塩の形態にある、イットリウム、ジルコニウム、ランタン、セリウム、プラセオジムおよびネオジムから選択される少なくとも１つの元素を酸化モリブデンＭｏＯ３と組み合わせて添加することを特徴とする、金属部品用塗料組成物の製造方法。
【請求項２】
前記微粒子金属により付与される耐食保護の効果を強化するために、前記微粒子金属が幾何学的に様々な構造を有し、均一または不均一な粉末状態で前記組成物に添加される請求項１に記載の製造方法。
【請求項３】
前記元素が、炭酸イットリウムの形態にあるイットリウムであることを特徴とする請求項１または２に記載の製造方法。
【請求項４】
前記元素が、塩化セリウムの形態にあるセリウムであることを特徴とする請求項１〜３のいずれか一項に記載の製造方法。
【請求項５】
前記酸化モリブデンＭｏＯ３を、モリブデン換算で該酸化モリブデンの６０重量％を越える量が斜方晶形態である、純粋な斜方晶形態で用いることを特徴とする請求項１〜４のいずれか一項に記載の製造方法。
【請求項６】
酸化モリブデンＭｏＯ３が、１μｍ〜２００μｍのサイズを有する粒子の形態にあることを特徴とする請求項１〜５のいずれか一項に記載の製造方法。
【請求項７】
前記耐食性強化剤を、０．２５＜耐食性強化剤／ＭｏＯ３＜２０の重量比で前記酸化モリブデンＭｏＯ３と組み合わせることを特徴とする請求項１〜６のいずれか一項に記載の製造方法。
【請求項８】
−少なくとも１種類の微粒子金属、
−酸化モリブデンＭｏＯ３と組み合わせた、塩の形態にあるイットリウム、ジルコニウム、ランタン、セリウム、プラセオジムおよびネオジムから選択された耐食性強化剤、
−バインダー、および、
−水もしくは水と１種類以上の有機溶剤との組合せ、または１種類以上の互いに混和性を有する有機溶剤
を含有することを特徴とする金属部品用の耐食性コーティング組成物。
【請求項９】
０．５重量％〜２重量％の前記酸化モリブデンＭｏＯ３を含有することを特徴とする請求項８に記載の組成物。
【請求項１０】
１０重量％〜４０重量％の前記少なくとも１種類の微粒子金属を含有することを特徴とする請求項８または９に記載の組成物。
【請求項１１】
前記少なくとも１種類の微粒子金属が、亜鉛、アルミニウム、錫、マンガン、ニッケル、これらの合金およびこれらの混合物から選択されることを特徴とする請求項８〜１０のいずれか一項に記載の組成物。
【請求項１２】
前記微粒子金属が、亜鉛、アルミニウム、これらの合金およびこれらの混合物から選択されることを特徴とする請求項８〜１１のいずれか一項に記載の組成物。
【請求項１３】
前記組成物が前記耐食性強化剤を０．５重量％〜１０重量％含有することを特徴とする請求項８〜１２のいずれか一項に記載の組成物。
【請求項１４】
前記耐食性強化剤が、炭酸イットリウムの形態にあるイットリウムであることを特徴とする請求項８〜１３のいずれか一項に記載の組成物。
【請求項１５】
前記耐食性強化剤が、塩化セリウムの形態であるセリウムであることを特徴とする請求項８〜１４のいずれか一項に記載の組成物。
【請求項１６】
前記耐食性強化剤を、０．２５＜耐食性強化剤／ＭｏＯ３＜２０の重量比で前記酸化モリブデンＭｏＯ３と組み合わせることを特徴とする請求項８〜１５のいずれか一項に記載の組成物。
【請求項１７】
３重量％〜２０重量％の有機バインダーおよび／またはミネラルバインダーを前記水溶性相または有機相中に含有することを特徴とする請求項８〜１６のいずれか一項に記載の組成物。
【請求項１８】
前記バインダーが、アルコキシル化シラン、シリコーン樹脂、コロイダルシリカ、ナトリウムおよび／またはカリウムおよび／またはリチウムのケイ酸塩、ジルコネート、チタネート、エポキシ樹脂、フェノキシ樹脂、アクリル樹脂およびこれらの混合物から選択されることを特徴とする請求項８〜１７のいずれか一項に記載の組成物。
【請求項１９】
前記バインダーが有機官能化シランであることを特徴とする請求項１８に記載の組成物。
【請求項２０】
ホワイトスピリット、アルコール、ケトン、芳香族溶剤、グリコール溶剤、およびこれらの混合物から選択される有機溶剤を含有することを特徴とする請求項８〜１９のいずれか一項に記載の組成物。
【請求項２１】
７重量％までの増粘剤も含有することを特徴とする請求項８〜２０のいずれか一項に記載の組成物。
【請求項２２】
前記増粘剤が、ヒドロキシメチルセルロース、ヒドロキシエチルセルロース、ヒドロキシプロピルセルロースまたはヒドロキシプロピルメチルセルロース、キサンタンガム、ポリウレタンまたはアクリル系の結合増粘剤、シリカ、シリケート、または有機親和性クレイおよびこれらの混合物から選択されることを特徴とする請求項２１に記載の組成物。
【請求項２３】
ポリエチレン、ポリテトラフルオロエチレン、ＭｏＳ２、グラファイト、ポリスルホン、合成または天然ワックスおよび窒化ホウ素、ならびにこれらの混合物から選択される自己潤滑系を得るための潤滑剤も含有することを特徴とする請求項８〜２２のいずれか一項に記載の組成物。
【請求項２４】
消泡剤、湿潤剤、界面活性剤および殺生物剤から選択される添加剤も含有することを特徴とする請求項８〜２３のいずれか一項に記載の組成物。
【請求項２５】
−前記少なくとも１種類の微粒子金属を１０重量％〜４０重量％と、
−前記酸化モリブデンＭｏＯ３と組み合わせる、前記耐食性強化剤を０．５重量％〜１０重量％と、
−前記バインダーを３重量％〜２０重量％と、
−前記１種類以上の有機溶剤を１重量％〜３０重量％と、
−総量が１００重量％となるように添加される前記水と
を含有する請求項８〜２４のいずれか一項に記載の組成物であって、さらに
−７重量％までの増粘剤と、
−３重量％までのナトリウムおよび／またはカリウムおよび／またはリチウムのケイ酸塩と、
−７重量％までの１種類以上の潤滑剤と
を含有することを特徴とする組成物。
【請求項２６】
０．１重量％〜１０重量％の弱鉱酸も含有することを特徴とする請求項２５に記載の組成物。
【請求項２７】
０．０１重量％〜１重量％のアニオン界面活性剤も含有することを特徴とする請求項２５または２６に記載の組成物。
【請求項２８】
スプレー、浸漬ドレンまたは浸漬遠心分離により請求項８〜２６のいずれか一項に記載のコーティング組成物からコーティング層が得られ、次いでそのコーティング層が対流または赤外により、７０℃〜３５０℃の温度で、１０〜６０分間、焼成工程にかけられることを特徴とする金属部品の耐食コーティング。
【請求項２９】
焼成工程の前に、対流または赤外により、７０℃の温度領域で１０〜３０分間オンラインにて前記コートされた金属部品が乾燥工程にかけられることを特徴とする請求項２８に記載の金属部品の耐食コーティング。
【請求項３０】
３μｍ〜１５μｍの乾燥フィルム厚さで保護されるように金属部品に塗布されることを特徴とする請求項２８または２９に記載の金属部品の耐食コーティング。
【請求項３１】
請求項２８〜３０のいずれか一項に記載の耐食コーティングが与えられた金属基材。
【請求項３２】
前記耐食コーティングは、アルカリシリケート、アクリル樹脂、ジルコネート、チタネート、シラン、エポキシ樹脂、フェノール樹脂またはこれらの混合物のいずれかを含む他のコーティングでそれ自体がコーティングされていることを特徴とする請求項３１に記載の金属基材。
【請求項３３】
前記耐食コーティングは、ポリエチレン、ポリテトラフルオロエチレン、ＭｏＳ２、グラファイト、ポリスルホン、合成または天然ワックスおよび窒化ホウ素、ならびにこれらの混合物から選択される潤滑剤を含むその他のコーティングでそれ自体がコーティングされていることを特徴とする請求項３１に記載の金属基材。